(57)【特許請求の範囲】
【請求項１】
結晶性の熱可塑性樹脂に、その熱可塑性樹脂より熱伝導率の高い添加物が含有された複数枚のスタンパブルシートを積層して成形する積層樹脂成形板の成形方法において、
内部のスタンパブルシートから表面のスタンパブルシートに向かって熱伝導率が高くなるように複数枚のスタンパブルシートを積層して積重樹脂板を形成し、この積重樹脂板を成形型内で融解温度以上に加熱圧縮して成形し、その積層樹脂成形板を、温度を下げた成形型内で、表層の温度が結晶化温度範囲になるまで冷却した後、成形型から離型させ、しかる後、層間の熱伝達率の相違に基づいて内部と表層を熱平衡状態にして積層樹脂成形板を自然冷却し、
自然冷却の際、内部の成形残留熱によって表層を再加熱し、表層の温度を離型直後から上昇させることによって内部と表層を熱平衡状態にすることを特徴とする積層樹脂成形板の成形方法。
【請求項２】
添加物の含有率が、内部のスタンパブルシートから表面のスタンパブルシートに向かうほど高くされる請求項１記載の積層樹脂成形板の成形方法。
【請求項３】
添加物が、ガラス繊維、炭素繊維またはアルミナ繊維により形成される請求項１又は２記載の積層樹脂成形板の成形方法。
【請求項４】
ポリプロピレン樹脂に、ガラス繊維の添加量を、２０ｍａｓｓ％、３０ｍａｓｓ％、４０ｍａｓｓ％含有させたスタンパブルシートを用い、ガラス繊維２０ｍａｓｓ％のスタンパブルシートの表裏に、ガラス繊維３０ｍａｓｓ％のスタンパブルシートを、さらにそのガラス繊維３０ｍａｓｓ％のスタンパブルシートにガラス繊維４０ｍａｓｓ％のスタンパブルシートを積層し、これをポリプロピレン樹脂の軟化温度まで予熱してスタンパブルシート同士を接合した積重樹脂板を形成し、この積重樹脂板を、成形型内で、１６５〜１７０℃に加熱すると共に圧縮して積層樹脂成形板とした後、成形型内で積層樹脂成形板の表面を１１５〜１２０℃に冷却した後、積層樹脂成形板を成形型から離型して、自然冷却させる請求項１記載の積層樹脂成形板の成形方法。
【請求項５】
スタンパブルシートは厚さ３〜６ｍｍに形成され、そのスタンパブルシートを積層した後、予熱型枠で１２０〜１４０℃に予熱して積重樹脂板とし、その積重樹脂板を、成形型内で、積重樹脂板の厚さに対して、５０〜８０％の厚さになるように加熱圧縮して積層樹脂成形板とする請求項２記載の積層樹脂成形板の成形方法。
【発明の詳細な説明】
【技術分野】
【０００１】
本発明は、スタンパブルシートを複数枚積層して所望の形状に成形する積層樹脂成形板とその製造方法に関するものである。
【背景技術】
【０００２】
スタンパブルシート（繊維強化樹脂複合材）は、ポリプロピレン樹脂等の結晶性の熱可塑性樹脂にガラス繊維を配合したもので、強度・剛性に優れるため、キャブリアカバー、エンジンカバー等、自動車部品に用いられる金属成形板に代わって用いられるようになっている。
【０００３】
スタンパブルシートの成形は、シート状に裁断した材料をヒータで加熱して可塑性を与え、これをプレス機で加圧後、硬化した樹脂成形品を型から取り出して製品とする。
【０００４】
スタンパブルシートによる積層樹脂成形板は、薄肉で、面状であれば、成形後の冷却過程での熱影響による変形（冷却変形）は少ない。
【先行技術文献】
【特許文献】
【０００５】
【特許文献１】特開平７−１９６８２２号公報
【特許文献２】特開２００７−３１３７２６号公報
【特許文献３】特開平５−１９３０３９号公報
【特許文献４】特開平６−１５５４９９号公報
【特許文献５】特開平６−２１８８３５号公報
【特許文献６】特開２０１２−２３４８５８号公報
【特許文献７】特開２００８−２３８４３５号公報
【発明の概要】
【発明が解決しようとする課題】
【０００６】
しかし、スタンパブルシートを複数枚積層した厚肉の積層樹脂成形板を成形する場合には、積層樹脂成形板の板厚が厚いため、冷却過程での各層の熱収縮差による変形で、ヒケ、ソリ、曲がり、ねじれ等の変形が発生してしまう。
【０００７】
すなわち、熱伝導率が一様なスタンパブルシートを複数枚積層して積層樹脂成形板を成形した場合、冷却過程で、表面から内部に向かって冷却されるため、表面は、冷えやすく、硬化が早く、結晶化度が低く、体積収縮（熱収縮）が小さいが、残留応力が残りやすい。これと逆に内部は、冷えにくく、硬化が遅く、結晶化度が高く、残留応力が残りにくいが、熱収縮が大きい。特に板厚が厚くなると、冷却が遅く、熱収縮が大きくなり、ヒケ、ソリ、曲がり、ねじれ等が発生し、外観性や寸法安定性が悪くなる。
【０００８】
そこで、本発明の目的は、上記課題を解決し、スタンパブルシートを複数枚積層し、これを加熱圧縮して積層樹脂成形板を成形する際に、内部と表層の温度差を小さくし、冷却過程での変形を抑制できる積層樹脂成形板及びその製造方法を提供することにある。
【課題を解決するための手段】
【０００９】
上記目的を達成するために本発明は、結晶性の熱可塑性樹脂に、その熱可塑性樹脂より熱伝導率の高い添加物が含有されたスタンパブルシートを複数枚積層して成形した積層樹脂成形板において、内部のスタンパブルシートから表面のスタンパブルシートに向かって熱伝導率が高くなるように積層して積重樹脂板を形成し、この積重樹脂板を成形型内で融解温度以上に加熱圧縮して成形し、その積層樹脂成形板を、結晶化温度範囲まで冷却し、成形型から離型させた後、自然冷却して製造したことを特徴とする積層樹脂成形板である。
【００１０】
また、本発明は、結晶性の熱可塑性樹脂に、その熱可塑性樹脂より熱伝導率の高い添加物が含有されたスタンパブルシートを複数枚積層して成形する積層樹脂成形板の成形方法において、内部のスタンパブルシートから表面のスタンパブルシートに向かって熱伝導率が高くなるように積層して積重樹脂板を形成し、この積重樹脂板を成形型内で融解温度以上に加熱圧縮して成形し、その積層樹脂成形板を、結晶化温度範囲まで冷却した後成形型から離型させ、しかる後、層間の熱伝達率の相違に基づいて内部と表層を熱平衡状態にして積層樹脂成形板を自然冷却することを特徴とする積層樹脂成形板の成形方法である。
【発明の効果】
【００１１】
本発明は、熱伝導率の異なるスタンパブルシートを用い、内部から表面に向かって熱伝導が高くなるように積層し、これを成形型内で、加熱、軟化させると共に、圧縮した後、成形板全体が外気温と同等となるまで、内部と表層の熱平衡状態を保って、自然冷却することで、熱収縮差と残留応力差を小さくでき、変形の抑制効果を発揮する。
【図面の簡単な説明】
【００１２】
【図１】本発明の一実施の形態を示す成形工程図である。
【図２】本発明において、ポリプロピレン樹脂にガラス繊維を含有させたスタンパブルシートで積層樹脂成形板を成形するときの加熱・圧縮・冷却・自然放熱時の各層の熱伝導率と温度範囲を説明する図である。
【図３】従来のポリプロピレン樹脂にガラス繊維を含有させたスタンパブルシートで積層樹脂成形板を成形するときの加熱・圧縮・冷却・自然放熱時の各層の熱伝導率と温度範囲を説明する図である。
【発明を実施するための形態】
【００１３】
以下、本発明の好適な一実施の形態を添付図面に基づいて詳述する。
【００１４】
先ず、本発明においては、結晶性の熱可塑性樹脂に、その熱可塑性樹脂より熱伝導率の高い添加物が含有されたスタンパブルシートを複数枚積層して積層樹脂成形板を加熱した後、これを自然冷却して製造するものである。
【００１５】
このように製造することで、変形のない積層樹脂成形板が製造できる。
【００１６】
この理由を説明する。
【００１７】
本発明の前提：
熱力学の原則によれば、熱は、温度が高い方から低い方へ移動し、また、電子基板の放熱原理（特許文献６）によれば、熱は、熱伝導率が低い方（空気）より高い方（樹脂）へ移動しやすいものとする。その逆は、移動しにくいものとする。
【００１８】
変形要因について：
変形の起点は表層の急冷である。離型後に表層を再加熱するのがのぞましい。再加熱は、成形残留熱で行うのがのぞましい。
【００１９】
組織について：
変形の要因は、冷却過程での成形品の内部と表層の温度差であり、厚さが増すにつれて、大きくなる。よって、その差を小さくできる組織がのぞましい。そのためには、冷却過程での組織の熱平衡性を高めるのがのぞましい。そのためには、熱平衡性を調整できる層状組織がよりのぞましい。
【００２０】
熱平衡性について：
熱平衡性は、成形残留熱が内部から表層へ伝達し、内部と表層を熱平衡状態にする性質である。基材樹脂の組織の結晶化度を均一にするのが主目的であって、高めることだけを求めるものではなく、極端に言えば、低いままで均一となってもよい。表面からの放熱量より、内部からの伝熱量が上回れば、熱平衡性は高まる。
【００２１】
放熱について：
熱伝導率が一様な組織では、熱移動の方向を決定するのは、表面からの放熱作用だけである。放熱作用が働かなければ、熱移動の方向はランダムで、熱の保持性が不安定である。よって、層状組織とすれば、層毎に熱伝導率を変化させることができ、内部の温度が高く、熱伝導率が低く、表層の温度が低く、熱伝導率が高いとき、内部から表層へ移動した熱は、表層から内部へは、戻りにくい逆止作用が生じて、熱伝達の方向は、厚さ方向の１方向が遮断されて、熱の保持性は比較的安定する。よって、放熱作用と逆止作用で、内部から表面へ方向性を持った組織にするのがのぞましい。
【００２２】
ヒータ加熱では、表裏両面の過加熱により酸化劣化を起こしやすい（特許文献１）。また、膨張し、空気が入り込みやすい（特許文献７）。成形した際、成形板の各境界面の組織は変質している場合がある。よって、境界面間へ空気が入りにくい、成形型内で、過加熱が起きない積層した状態から加熱するのがのぞましい。また、加熱温度は、重量減少温度（特許文献１）を超えないことがのぞましい。
【００２３】
冷却について：
従来の成形方法では、成形型内での冷却の割合が高く、概ね完了する、強制冷却での急冷である。樹脂成形板の厚さが増すほど、内部と表層の温度差が大きくなり、変形が生じやすくなる。よって、成形型外での割合を高くした、自然冷却での徐冷を行うのがのぞましい。
【００２４】
成形法について：
結晶性の熱可塑性樹脂に含有させる添加物の含有率を変えて熱伝導率が異なる数種類のスタンパブルシートを用い、内部のスタンパブルシートから表面のスタンパブルシートに向かって熱伝導率が高くなるように成形下型に積み重ねた、積重樹脂板を、成形型内で樹脂の融解温度以上に加熱、軟化させると共に、圧縮して成形する。次に、成形型を結晶化温度範囲まで冷却し、その成形板の表層を同温度、内部を軟化温度下限値まで冷却した後、成形型から離型させ、しかる後、層間の熱伝達率の相違に基づいて、内部の成形残留熱で表層を再加熱し、熱平衡状態にして、その状態を保ったまま成形板を自然冷却するのが好ましい。
【００２５】
積重樹脂板を成形型内で融解温度まで加熱するには時間が掛かり、非効率的であるため、別の予熱工程を設けてもよい。軟化下限温度まで予熱し、積重樹脂板としてから、成形上型に設置してもよい。予熱は、ヒータ加熱（放射加熱）でのスタンパブルシート表裏の過加熱（特許文献１）を抑制するため、型枠（伝熱加熱）で行うのが好ましい。
【００２６】
基材と添加物の組合について：
結晶性の熱可塑性樹脂に、ガラス繊維を添加物として含有させてスタンパブルシートとするのが好ましい。
【００２７】
積層順序１：
結晶性の熱可塑性樹脂にガラス繊維の添加量を変えて熱伝導率の異なる複数種のスタンパブルシートを形成し、ガラス繊維の添加量の少ないスタンパブルシートを内部にし、その内部のスタンパブルシートから表面にかけてガラス繊維の添加量の多いスタンパブルシートを積層するのが好ましい。
【００２８】
添加物の含有量ついて：
ポリプロピレン樹脂に、ガラス繊維の含有量を、２０ｍａｓｓ％、３０ｍａｓｓ％、４０ｍａｓｓ％としたスタンパブルシートを用いるのが好ましい。含有量の違いで、成形収縮率が変化するため、その差は、１０％が好ましい。
【００２９】
より好ましい積層順序：
ガラス繊維２０ｍａｓｓ％のスタンパブルシートの表裏に、ガラス繊維３０ｍａｓｓ％のスタンパブルシートを、さらにそのガラス繊維３０ｍａｓｓ％のスタンパブルシートにガラス繊維４０ｍａｓｓ％のスタンパブルシートを積層するのが好ましい。
【００３０】
成形温度について：
成形型の温度を１６５〜１７０℃とし、積重樹脂板を加熱、軟化させると共に、圧縮して積層樹脂成形板とした後、成形型の温度を１１５〜１２０℃まで冷却して、積層樹脂成形板の表面を同温度に強制冷却し、積層樹脂成形板の中心温度が１２０〜１４０℃となるまで成形型内で保持した後、成形型から離型し、自然冷却させるのが好ましい。また、成形型温度は、重量減少温度（特許文献１）を超えないことが好ましい。別工程で積重樹脂板を予熱する場合、型枠の温度は１４０℃が好ましい。
【００３１】
層間の結合力について：
ガラス繊維の含有量の違いで流動性は変化する。（特許文献７）成形型内で冷却を完了する場合、ブランク外形から外へ圧縮により拡大する部分では、冷えて粘度が低くなった流動先端同士が境界を作るため（例えば、溶岩が海中で表面を破って広がる状態）、成形板の外側（表面）に行くにしたがって、層境界の結合力は弱くなる。よって、積重樹脂板が積層樹脂成形板となるまで、成形型温度は、融点に近い、１６５〜１７０℃を保持するのが好ましい。
【００３２】
厚さについて：
スタンパブルシートは厚さ３〜６ｍｍに形成され、そのスタンパブルシートを成形下型上面に重ねた後、成形型内で、積重樹脂板の厚さに対して、５０〜８０％の厚さになるように加熱、軟化させると共に、圧縮して積層樹脂成形板とするのが好ましい。
【００３３】
次に図１（ａ）〜図１（ｋ）により、本発明の積層樹脂成形板の成形方法を説明する。
【００３４】
図１（ａ）〜図１（ｋ）は、熱伝導率の異なるスタンパブルシート１０を５枚積層して積層樹脂成形板２０を成形する例を示したものである。
【００３５】
先ず、スタンパブルシート１０は、結晶性の熱可塑性樹脂（熱伝導率の範囲：０．１〜０．３Ｗ／ｍ・Ｋ）に、ガラス繊維（熱伝導率：１．０〜１．３Ｗ／ｍ・Ｋ）、炭素繊維（熱伝導率：＜８０Ｗ／ｍ・Ｋ（ＰＡＮ系））やアルミナ繊維（熱伝導率：２０〜３０Ｗ／ｍ・Ｋ）を添加物として含有させて形成される。
【００３６】
このスタンパブルシートとしては、ポリプロピレン樹脂（熱伝導率：０．１２Ｗ／ｍ・Ｋ）にガラス繊維を２０〜４０ｍａｓｓ％含有させてスタンパブルシートの熱伝導率を調整するのがよく、さらに熱伝導率の高い炭素繊維やアルミナ繊維を添加するようにしてもよい。
【００３７】
また、スタンパブルシートは、面積に対して厚さが十分に薄く、スタンパブルシート１０の面積１ｍ2に対して厚さは、３〜６ｍｍに形成される。
【００３８】
さて、図１（ａ）において、熱伝導率の異なるスタンパブルシート１０を用意する。
【００３９】
本発明においては、スタンパブルシート１０を、奇数層となるよう複数枚積層して、積層樹脂成形板を成形するが、図１（ａ）では、５層とする例を示している。
【００４０】
図１（ａ）に示すように、スタンパブルシート１０ｃ、１０ｍ、１０ｓの熱伝導率は、中心スタンパブルシート１０ｃ＜中間スタンパブルシート１０ｍ＜表層スタンパブルシート１０ｓの順に高く、積層の際に、熱伝導率が内部から表層に向かって熱伝導率が高くなるように、すなわち、中心層として熱伝導率が最も低い中心スタンパブルシート１０ｃの表裏に、中間層として熱伝導率が中間の中間スタンパブルシート１０ｍを重ね、その中間スタンパブルシート１０ｍに表面層として熱伝導率が最も高い表層スタンパブルシート１０ｓを重ねて積重樹脂板１２とする。
【００４１】
図１（ｂ）に示すように、積重樹脂板１２を予熱型枠１３の予熱下型１４にセットし、予熱上型１５を積重樹脂板１２に密着するように降下させた後、図１（ｃ）に示すように予熱型枠１３で、積重樹脂板１２を、スタンパブルシート１０ｃ、１０ｍ、１０ｓの結晶性熱可塑性樹脂の軟化下限温度に予熱することで、各スタンパブルシート１０ｃ、１０ｍ、１０ｓの層が相互に高密着した状態となる。
【００４２】
高密着後、図１（ｄ）に示すように予熱上型１５を上昇させて予熱型枠１３から図１（ｅ）に示すように積重樹脂板１２を取り出し、積重樹脂板１２が予熱され温度を略保ったままの状態で、図１（ｆ）に示すように成形型１６の成形下型１７にセットし、成形上型１８を降下させて、図１（ｇ）に示すように成形上型１８が積重樹脂板１２の上面に密着した状態に保持し、その状態で融解温度以上に加熱することで、各スタンパブルシート１０ｃ、１０ｍ、１０ｓの層の温度が、融解温度範囲内に加熱された状態となる。
【００４３】
次に、この積重樹脂板１２を、図１（ｈ）に示すように成形型１６で、積重樹脂板１２を、その結晶性熱可塑性樹脂の融解温度範囲内に保ったまま圧縮して行く。
【００４４】
この圧縮率は、積重樹脂板１２の厚さに対して成形する積層樹脂成形板２０の厚さが５０〜８０％となるように加熱・圧縮することで、積層樹脂成形板２０は、積重樹脂板１２の面積に対して、面積比で１．２〜１．４倍に広がって圧縮成形される。
【００４５】
加熱・圧縮後は、図１（ｉ）に示すように、積層樹脂成形板２０の表層の温度が、結晶性熱可塑性樹脂の結晶化温度範囲内になるように、成形型の温度を下げて、成形型１６内で強制冷却する。
【００４６】
その後、図１（ｊ）に示すように成形上型１８を上昇させ、成形型１６から積層樹脂成形板２０を離型して自然放熱させることで、ソリなどの変形のない積層樹脂成形板２０を成形することが可能となる。
【００４７】
本発明においては、中心スタンパブルシート１０ｃの熱伝導率が最も低く、中間スタンパブルシート１０ｍの熱伝導率が中心スタンパブルシート１０ｃより高く、表層スタンパブルシート１０ｓの熱伝導率を最も高くなるように積層している。このため成形型による強制冷却の際に、層間の熱伝達率が相違し、表層スタンパブルシート１０ｓからの放熱量が大きく、その放熱により温度低下するが、離型後の自然冷却では、中心スタンパブルシート１０ｃの持つ成形残留熱が、熱伝達により中間スタンパブルシート１０ｍを介して表層スタンパブルシート１０ｓに移動する。これにより、各スタンパブルシート１０ｃ、１０ｍ、１０ｓの層が、自然冷却で略同じ温度で結晶化温度まで再加熱することが可能となり、内部と表層の熱収縮差と残留応力差を小さくでき変形を抑制できる。
【００４８】
以下、この理由を図２、図３により説明する。
【００４９】
図２は、ポリプロピレン樹脂を基材（熱伝導率：０．１２Ｗ／ｍ・Ｋ）にガラス繊維を含有させると共に、そのガラス繊維の含有量を変えて熱伝導率の相違するスタンパブルシート１０としたものである。この場合、積層樹脂成形板２０とした後のスタンパブルシート１０ｃ、１０ｍ、１０ｓの各層の厚さは５ｍｍで、全体の厚さは２５ｍｍであり、スタンパブルシート１０の面積は、積層厚さより十分に大きく、厚さ方向の熱移動や放熱に対して、スタンパブルシート１０の端面からの放熱や面方向の熱移動は無視できるものとして説明する。
【００５０】
図２（ａ）に示すように、中心スタンパブルシート１０ｃのガラス繊維含有率が２０ｍａｓｓ％（熱伝導率：０．２１Ｗ／ｍ・Ｋ）、中間スタンパブルシート１０ｍのガラス繊維含有率が３０ｍａｓｓ％（熱伝導率：０．２５５Ｗ／ｍ・Ｋ）、表層スタンパブルシート１０ｓのガラス繊維含有率が４０ｍａｓｓ％（熱伝導率：０．３Ｗ／ｍ・Ｋ）として積層樹脂成形板２０とすると、厚さ方向の熱伝導率分布は、図２（ａ）の右側に示したような分布となる。
【００５１】
スタンパブルシートは、予熱時には、ポリプロピレン樹脂の軟化下限温度１４０℃に予熱されて積重樹脂板にされ、加熱・圧縮時には、成形型内で、溶解温度範囲である１６５℃〜１７０℃に加熱、軟化すると共に、圧縮されて積層樹脂成形板２０とされる。
【００５２】
その後、成形型内で表層が結晶化温度範囲の１１５〜１２０℃に冷却（中心層の温度範囲は１２０〜１４０℃）され、成形型から離型され、気温２０℃の雰囲気にさらされると、表面から大気への放熱で、離型直後の各層の温度分布は、表層のスタンパブルシート１０ｓの温度が７０〜９０℃、中間のスタンパブルシート１０ｍの温度が９０〜１２０℃、中心層のスタンパブルシート１０ｃの温度が１２０〜１４０℃になったとする。
【００５３】
この場合、層間の熱伝達率により、表層のスタンパブルシート１０ｓからの放射放熱量に対して、中心のスタンパブルシート１０ｃから中間のスタンパブルシート１０ｍ、中間のスタンパブルシート１０ｍから表層のスタンパブルシート１０ｃへの熱伝達による熱移動量が大きいため、図２（ｃ）に示すように表層のスタンパブルシート１０ｓの温度は８０〜１００℃、中間のスタンパブルシート１０ｍの温度は１００〜１２０℃、中心のスタンパブルシート１０ｃの温度は１２０〜１３０℃となり、さらに自然放熱されると、図２（ｄ）に示すようにポリプロピレン樹脂の耐熱温度から結晶化温度範囲内の９０〜１２０℃に各スタンパブルシート１０ｃ、１０ｍ、１０ｓの温度が略同じ温度となって熱平衡状態となり、各スタンパブルシート１０ｃ、１０ｍ、１０ｓのポリプロピレン樹脂が同時に結晶化するため、変形が生じることを防止できる。
【００５４】
図３は、ガラス繊維の含有量が３０ｍａｓｓ％のスタンパブルシート１０（熱伝導率：０．２５５Ｗ／ｍ・Ｋ）を５層として積層樹脂成形板３０としたときの例を示したものである。
【００５５】
この積層樹脂成形板３０は、図３（ａ）の右側に示した熱伝導率分布は、厚さ方向で一様となる。
【００５６】
ここで、図２（ｂ）で説明したように、成形型から離型した直後の各層の温度分布は、図２（ｂ）と同様で、図３（ｂ）に示したような温度分布となる。
【００５７】
その後、自然冷却により積層樹脂成形板３０が冷却されると、図３（ｃ）に示すような温度分布で冷却され、層間の結晶化温度に達する時間が、表層で速く、中心で遅くなり、熱変形を生じてしまう。
【００５８】
すなわち、図３では、各層の熱伝導率が同じであり、層間の熱伝達率に違いがなく、自然冷却により、表層のスタンパブルシート１０から放射放熱されても、表層の熱伝達率が低く、放射による放熱量は、図２の放射による放熱量より、少なくなるものの、各層間の熱伝達率は一定であり、中心と表面の温度差を維持したまま自然冷却されるため、図３（ｃ）のような温度分布となってしまう。
【００５９】
ここで、図２のように層間で熱伝導率を変えた本発明と、図３に示すように熱伝導率が一様な従来例とで、本発明が自然冷却で変形しない理由をさらに説明する。
【００６０】
先ず、離型後の放熱量と伝熱量について説明する。
【００６１】
放熱量：
今、表層スタンパブルシート１０ｓの外気への放熱量は、表面温度が１１５℃に保持され、表面が雰囲気２０℃の大気にさらされたとき、放熱面積１ｍ2、表面の放射率０．５、外気への対流熱伝達率７Ｗ／ｍ2Ｋとすると、１１００Ｗとなる。
【００６２】
伝熱量：
次に、板厚１５ｍｍ、５層で、各層の厚さが３ｍｍ、中心から表面までの厚さが７．５ｍｍの積層樹脂成形板２０で、内側が１４０℃に保持され、表面が２０℃の大気にさらされたとき（温度差１２０℃）、熱伝導する面積１ｍ2、表層スタンパブルシート１０ｓ、中間スタンパブルシート１０ｍ、中心スタンパブルシート１０ｃそれぞれの熱伝導率０．３、０．２５５、０．２１Ｗ／ｍＫとすると、４２２０Ｗとなる。
【００６３】
また、積層樹脂成形板２０と同条件での中心スタンパブルシート１０ｃの一様樹脂成形板（以下、一様樹脂成形板）は３３６０Ｗとなる。
【００６４】
よって、積層樹脂成形板２０は、表面からの放熱量（１１００Ｗ）より内部からの伝熱量（４２２０Ｗ）が多く、放熱量が伝熱量を上回るまでの間、積層樹脂成形板２０は、熱平衡状態になる。
【００６５】
また、一様樹脂成形板の伝熱量（３３６０Ｗ）より積層樹脂成形板２０の伝熱量（４２２０Ｗ）が多く、放熱量が両者一定として、積層樹脂成形板２０は、熱平衡状態をより長く保持できる。
【００６６】
層毎の伝熱量：
層毎の伝熱量は、一様樹脂成形板を５層相当に分け、中心スタンパブルシート１０ｃ相当層（以下、中心相当層）の厚さを１．５ｍｍとしたとき、６７０Ｗ、中間スタンパブルシート１０ｍ相当層（以下、中間相当層）の厚さを３ｍｍとしたとき、１３４０Ｗ、表層スタンパブルシート１０ｓ相当層（以下、表層相当層）の厚さを３ｍｍとしたとき、１３４０Ｗとなる。また、積層樹脂成形板２０では、中心スタンパブルシート１０ｃの厚さが１．５ｍｍのとき６７２Ｗ、中間スタンパブルシート１０ｍの厚さが３ｍｍのとき１６３２Ｗ、表層スタンパブルシート１０ｓの厚さが３ｍｍのとき１９２０Ｗとなる。
【００６７】
よって、積層樹脂成形板２０は、一様樹脂成形板より、表層スタンパブルシート１０ｓの伝熱量が多く、離型直後の温度分布の差を、より早く無くすことができ、表層スタンパブルシート１０ｓポリプロピレン樹脂の結晶化を促進できる。また、表層スタンパブルシート１０ｓの伝熱量が多いということは、離型直後の表層スタンパブルシート１０ｓの伝熱容量が大きくなることを示し、温度分布差が無くなるまでの間、中心スタンパブルシート１０ｃからの伝熱量が多くなり、一様樹脂成形板の中心相当層より早く冷却され、中心スタンパブルシート１０ｃ結晶化が抑制される。
【００６８】
これらの機能付加により、樹脂成形板内部の温度分布の調整が可能となる。
【００６９】
一般に樹脂成形体を、厚さ方向の温度分布を一様にしながら常温まで冷却するには、自然冷却ではなく、温度降下を緩やかにして冷却するのがよいが、この冷却では、時間と雰囲気の温度管理が必要で、非効率である。
【００７０】
そこで自然冷却で、厚さ方向の温度分布の差を無くすことが、理想であるが、温度分布に差が生じ、ソリなどの変形が発生する。
【００７１】
そこで、本発明では、成型後の樹脂成形板の内部の成形残留熱を表層に逃がすために、中心から表層に向けての層間の熱伝達率を高くすることで、内部の熱を表面により早く移動させ、内部の熱伝導率を低く、表層の熱伝導率を高くすることで、自然冷却時に、層間の熱平衡状態を一定に保ってポリプロピレン樹脂の結晶化を均一にしたものである。
【００７２】
これにより本発明は、内部と表層を熱平衡冷却でき、熱収縮差と残留応力差を小さくでき変形を防止できるものである。
【符号の説明】
【００７３】
１０  スタンパブルシート
１０ｃ  中心スタンパブルシート
１０ｍ  中間スタンパブルシート
１０ｓ  表層スタンパブルシート
１２  積重樹脂板
１６  成形型
２０  積層樹脂成形板
【図１】
0006549883.tif 000002
【図２】
0006549883.tif 000003
【図３】
0006549883.tif 000004